(57)【特許請求の範囲】
【請求項１】
釣竿本体と、
前記釣竿本体の上に配置され、樹脂を含有し酸化チタンを含有しない介在層と、
該介在層の上に配置され、酸化チタンを含有する白色層と、
該白色層の上に配置された色層と、
を具備する釣竿。
【請求項２】
前記介在層がクリアー又はメタルプライマーにより形成されたものである、請求項１に記載の釣竿。
【請求項３】
前記介在層が前記釣竿本体の延設方向に沿って連続的に延びるように配置され、
前記白色層及び前記色層が、前記介在層の一部分の上に配置される、請求項１又は請求項２に記載の釣竿。
【請求項４】
前記介在層が、シゴキ塗装技術によって前記釣竿本体の上に付与されたものであり、
前記白色層及び前記色層が、インクジェット方式の塗装印刷により前記介在層の上に付与されたものである、請求項１から請求項３のいずれかに記載の釣竿。
【発明の詳細な説明】
【技術分野】
【０００１】
本発明は、釣竿、クーラーボックスやルアー等の釣具を含む工業製品の表面に形成される塗装構造体に関する。
【背景技術】
【０００２】
釣具等の工業製品の表面に形成される塗装構造体としては、特開平９−２３７８９号公報（特許文献１）に記載されたものが知られている。かかる塗装構造体は、釣具の本体（又はこの本体の上に付与された下塗り）の上に配置された下地層と、この下地層の上に配置された仕上層と、を含む。下地層は、白色インクを本体の上に付与することにより形成される。仕上層は、下地層の上にカラーインクを付与することにより形成される。下地層は、その下に位置する本体の色（例えば黒色等）を隠蔽する層として機能する。このような下地層による隠蔽機能によって、仕上層は、本体の色の影響を受けることなく、意図したカラーを表現することができる。
【先行技術文献】
【特許文献】
【０００３】
【特許文献１】特開平９−２３７８９号公報
【発明の概要】
【発明が解決しようとする課題】
【０００４】
しかしながら、上述した塗装構造体にあっては、下地層は白色を出すために酸化チタンを含む。この酸化チタンは、下地層と本体及び本体の上に付与された下塗りとの間の密着性を阻害する性質を有する。この結果、釣具等の本体に付与された下地層が本体から剥がれ易くなる可能性がある。例えば、上述した塗装構造体が付与された釣竿が使用時に撓んだときに、下地層が釣竿の本体から剥がれることがある。
【０００５】
そこで、本実施の形態により、本体との密着性を高めた塗装構造体を提供する。
【課題を解決するための手段】
【０００６】
一実施形態に係る塗装構造体は、本体の上に形成される塗装構造体であって、前記本体の上に配置され、樹脂を含有し酸化チタンを含有しない介在層と、該介在層の上に配置され、酸化チタンを含有する白色層と、該白色層の上に配置された色層と、を具備する。
一実施形態に係る釣竿は、本体と、該本体の上に配置され、樹脂を含有し酸化チタンを含有しない介在層と、該介在層の上に配置され、酸化チタンを含有する白色層と、該白色層の上に配置された色層と、を具備する。
【発明の効果】
【０００７】
本実施の形態により、本体との密着性を高めた塗装構造体を提供することができる。
【図面の簡単な説明】
【０００８】
【図１】図１は、本発明の実施形態１に係る塗装構造体の構成を模式的に示す断面図である。
【図２】図２は、本発明の実施形態１に係る塗装構造体（別の例）の構成を模式的に示す断面図である。
【図３】図３は、本発明の実施形態２に係る塗装構造体の構成を模式的に示す断面図である。
【図４】図４は、本発明の実施形態２に係る塗装構造体（別の例）の構成を模式的に示す断面図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
以下、様々な実施形態に係る塗装構造体が工業製品の１つである釣竿の表面の上に形成される場合について説明するが、これらの実施形態に係る塗装構造体は、釣具を含むあらゆる工業製品に適用可能なものである。
【００１１】
（実施形態１）
図１は、本発明の実施形態１に係る塗装構造体の構成を模式的に示す断面図である。図１に示すように、本実施形態に係る塗装構造体１０は、釣竿の本体１００（又は本体１００の上に付与された下塗り）の上に配置されたクリアー層１１０と、クリアー層１１０の上に配置された白色層１２０と、白色層１２０の上に配置されたカラー層（色層）１３０と、を含む。なお、別の実施形態として、白色層１２０を省き、クリアー層１１０の上に直接カラー層１３０が配置されるようにしてもよい。
【００１２】
クリアー層１１０は、本体１００（又は本体１００に付与された下塗り）と白色層１２０（又はカラー層１３０）との間に介在して、これら両方に対して良好な密着性を確保するように機能する層（介在層）である。クリアー層１１０は、少なくとも樹脂を含有するが、酸化チタンを含有しない。例えば、クリアー層１１０は、塗料から顔料（酸化チタン等）を除いたものにより形成されたものとすることができる。クリアー層１１０は、例えばインクジェット方式の塗装技術により本体１００（又は本体１００の上に付与された下塗り）にクリアーインクを付与することにより、形成されたものである。クリアーインクとしては、例えば、樹脂としてアクリル酸エステル（含有量５０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに添加剤（含有量０.１〜５％）を含むものを用いることができる。
【００１３】
白色層１２０は、クリアー層１１０の下に位置する本体の色を隠蔽する隠蔽層として機能する層である。白色層１２０は、少なくとも酸化チタンを含有する。白色層１２０もまた、インクジェット方式の塗装技術によりクリアー層１１０の上に白色インクを付与することにより、形成されたものである。白色インクとしては、例えば、樹脂としてアクリル酸エステル（含有量４０〜６０％）及び二アクリル酸ヘキサメチレン（含有量２０〜３０％）を含み、開始剤としてジフェニル-２，４，６-トリメチルベンゾイルホスフィン=オキシド（含有量１０〜１５％）を含み、さらに、添加剤（含有量０.１〜５％）及び酸化チタン（含有量１０〜１５％）を含むものを用いることができる。
【００１４】
カラー層１３０は、例えば、シアン系、マゼンタ系、イエロー系及びブラック系のそれぞれのインクの配合量を調整して所望の色を表現する層である。カラー層１２０もまた、インクジェット方式の塗装技術により白色層１２０の上に、例えば、シアン系、マゼンタ系、イエロー系及びブラック系のそれぞれのインクを付与することにより、形成されたものである。
【００１５】
シアン系のインクとしては、樹脂としてアクリル酸エステル（含有量４０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに、添加剤（含有量０.１〜５％）及び銅フタロシアニン化合物（含有量０.１〜５％）を含むものを用いることができる。
マゼンタ系のインクとしては、樹脂としてアクリル酸エステル（含有量４０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに、添加剤（含有量０.１〜５％）及びキナクリドンマゼンタ（含有量０.１〜５％）を含むものを用いることができる。
イエロー系のインクとしては、樹脂としてアクリル酸エステル（含有量４０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに、添加剤（含有量０.１〜５％）及びニッケル化合物（含有量０.１〜５％）を含むものを用いることができる。
ブラック系のインクとしては、樹脂としてアクリル酸エステル（含有量４０〜６０％）及び二アクリル酸ヘキサメチレン（含有量３０〜３５％）を含み、開始剤としてジフェニル-２，４，６-トリメチルベンゾイルホスフィン=オキシド（含有量１０〜１５％）を含み、さらに、添加剤（含有量０.１〜５％）及びカーボンブラック（含有量０.１〜５％）を含むものを用いることができる。
【００１６】
なお、別の実施形態として、図１に示したクリアー層１１０に代えて、図２に示すクリアー層１１２を用いることができる。図２は、本発明の実施形態１に係る塗装構造体（別の例）の構成を模式的に示す断面図である。
図２に示すクリアー層１１２は、本体（又は本体の上に付与された下塗り）の延設方向（例えば長手方向）に沿って連続的に延びるように配置される。クリアー層１１２は、例えばシゴキ塗装技術により本体１００（又は本体１００の上に付与された下塗り）にクリアーインクを付与することにより、形成されたものである。このクリアー層１１２の一部分の上に、白色層１２０及びカラー層１３０がインクジェット方式の塗装技術により配置される（なお、白色層１２０を省いてクリアー層１１２の一部分の上に直接カラー層１３０が配置されるようにしてもよい）。
【００１７】
以上のように、本実施形態に係る塗装構造体においては、クリアー層は、顔料、特に酸化チタンを含んでおらず、また、金属に良好に密着する性質を有するものである。よって、クリアー層と本体（又は本体の上に付与された下塗り）との密着性は、白色層と本体（又は本体の上に付与された下塗り）との密着性に比べて、良好なものとなる。また、クリアー層及び白色層（白色層を省いた場合にはカラー層）はともに樹脂をベースとして形成されたものであるので、クリアー層と白色層（白色層を省いた場合にはカラー層）との密着性も良好なものである。したがって、クリアー層は、本体（又は本体の上に付与された下塗り）及び白色層（白色層を省いた場合にはカラー層）の両方に対して良好な密着性を確保することができる。これにより、本体（又は本体の上に付与された下塗り）との密着性を高めた塗装構造体を提供することができる。
【００１８】
（実施形態２）
図３は、本発明の実施形態２に係る塗装構造体の構成を模式的に示す断面図である。図３に示すように、本実施形態に係る塗装構造体２０は、釣竿の本体１００（又は本体１００の上に付与された下塗り）の上に配置されたプライマー層２１０と、プライマー層２１００の上に配置された白色層１２０と、白色層１２０の上に配置されたカラー層（色層）１３０と、を含む。なお、別の実施形態として、白色層１２０を省き、プライマー層２１０の上に直接カラー層１３０が配置されるようにしてもよい。
【００１９】
本実施形態に係る塗装構造体２０が上述した実施形態１に係る塗装構造体１０と異なる点は、クリアー層に代えてプライマー層を用いることにある。よって、以下、プライマー層のみを説明する。
【００２０】
プライマー層２１０は、クリアー層１１０、１１２と同様に、本体１００（又は本体１００に付与された下塗り）と白色層１２０（又はカラー層１３０）との間に介在して、これら両方に対して良好な密着性を確保するように機能する層（介在層）である。プライマー層２１０は、本体（又は本体の上に付与された下塗り）の延設方向（例えば長手方向）に沿って連続的に延びるように配置される。プライマー層２１０は、例えばシゴキ塗装技術により本体１００（又は本体１００の上に付与された下塗り）にメタルプライマー（金属プライマー）を付与することにより、形成されたものである。このプライマー層２１０の一部分の上に、白色層１２０及びカラー層１３０（白色層１２０を省いた場合には、カラー層１３０のみ）がインクジェット方式の塗装技術により配置される。メタルプライマーは、例えば、少なくとも任意の種類の樹脂を含有するものであり、金属表面と樹脂との密着性を向上させるものである。
【００２１】
なお、別の実施形態として、図３に示したプライマー層２１０に代えて、図４に示すプライマー層２１２を用いることができる。図４は、本発明の実施形態２に係る塗装構造体（別の例）の構成を模式的に示す断面図である。
図４に示すプライマー層２１２は、本体１００（又は本体１００の上に付与された下塗り）の一部分の上に配置される。プライマー層２１２は、例えばインクジェット方式の塗装技術により本体１００（又は本体１００の上に付与された下塗り）にクリアーインクを付与することにより、形成されたものである。このプライマー層２１２の上に、白色層１２０及びカラー層１３０がインクジェット方式の塗装技術により順次配置される（白色層１２０を省いた場合には、カラー層１３０のみが配置される）。
【００２２】
以上のように、本実施形態に係る塗装構造体においては、プライマー層は、顔料、特に酸化チタンを含んでおらず、また、金属に良好に密着する性質を有するものである。よって、プライマー層と本体（又は本体の上に付与された下塗り）との密着性は、白色層と本体（又は本体の上に付与された下塗り）との密着性に比べて、良好なものとなる。また、プライマー層及び白色層（白色層を省いた場合にはカラー層）はともに樹脂をベースとして形成されたものであるので、プライマー層と白色層（白色層を省いた場合にはカラー層）との密着性も良好なものである。したがって、プライマー層は、本体（又は本体の上に付与された下塗り）及び白色層（白色層を省いた場合にはカラー層）の両方に対して良好な密着性を確保することができる。これにより、本体（又は本体の上に付与された下塗り）との密着性を高めた塗装構造体を提供することができる。
【００２３】
なお、図１〜図４は、すべて塗装構造体を模式的に示したものに過ぎない。よって、実際の塗装構造体において、各層の断面構造は、図示したような正確な矩形状を有するものではないし、各層の厚み及び幅も図示したものとは異なる。また、隣接する複数の層は、完全に分離しているとは限らず、互いに混ざり合っていることもありうる。
【符号の説明】
【００２４】
１０  塗装構造体
１００  本体
１１０、１１２  クリアー層
１２０  白色層
１３０  カラー層
２１０、２１２  プライマー層
【図１】
0005905741.tif 000002
【図２】
0005905741.tif 000003
【図３】
0005905741.tif 000004
【図４】
0005905741.tif 000005